그 후 , γ - 부티 로 락톤 ( 미 쯔 비시 화학주 식회 사제 ) 93 . 99 g 을 첨가 하 여 , 반응계 내 온도 를 120 ℃ 까지 냉각 한 후 , 다시 약 3 시간 교반 하 여 균일화 해서 , 고형분 농도 20 질량 % 의 폴리 이미드 용액 을 얻 었 다 . 계속 해서 유리판 상 에 , 얻 어 진 폴리 이미드 용액 을 도포 하 고 , 핫플레이트 에서 100 ℃, 60 분 간 유지 하 여 , 용매 를 휘발 시킴 으로써 자기 지지 성 을 갖 는 무색투명 한 1 차 건조 필름 을 얻 었 다 . 이 필름 을 스테인 레스 틀 에 고정 하 고 , 열풍 건조기 중 250 ℃ 에서 2 시간 가열 해서 용매 를 증발 시켜 , 두께 37 μ m 의 필름 을 얻 었 다 . 결과 를 표 1 에 나타낸다 .